Méthode de préparation d’une couche primaire de cathode comprenant : * l’application : - d’au moins un agent Q liant comprenant au moins un polymère P1 hydrosoluble, de masse moléculaire Mw, mesurée, par CES allant de plus de 100 000 g/mol à 1 000 000 g/mol, préparé par une réaction de polymérisation, en présence d’au moins un composé initiateur, d’au moins un composé (a1) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique et leurs combinaisons, - d’au moins un agent liant R comprenant au moins un polymère P2 hydrosoluble, de masse moléculaire Mw, mesurée par CES, allant de 2 000 g/mol à strictement moins de 100 000 g/mol, préparé par une réaction de polymérisation, en présence d’au moins un composé initiateur, d’au moins un composé (a2) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique, et leurs combinaisons, et - d’au moins un matériau E comprenant des particules de carbone ; * le séchage de la couche primaire. Méthode selon la revendication 1 pour laquelle : * le composé (a1) est choisi parmi acide acrylique, acide méthacrylique, un sel d’acide acrylique, un sel d’acide méthacrylique et leurs combinaisons, de préférence le composé (a1) est l’acide acrylique ou l’acide méthacrylique ; ou * le polymère P1 est hydrosoluble à un pH supérieur à 4 ou dans laquelle : * le polymère P1 est un homopolymère du composé (a1) ; ou * le polymère P1 est un copolymère de composés (a1) ; ou * le polymère P1 est un copolymère d’au moins un composé (a1) et d’au moins un autre composé (b), de préférence un composé (b) choisi parmi : - un composé (b1) choisi parmi les esters en C 1 -C 12 d’acide méthacrylique, les esters en C 1 -C 12 d’acide acrylique et leurs combinaisons, de préférence les esters en C 1 -C 8 d’acide méthacrylique, les esters en C 1 -C 8 d’acide acrylique et leurs combinaisons, de préférence méthylméthacrylate, éthylméthacrylate, propylméthacrylate, butylméthacrylate, méthylacrylate, éthylacrylate, propylacrylate, butylacrylate, plus préférentiellement, méthylacrylate, éthylacrylate, butylacrylate ; - un composé (b2) choisi parmi acrylonitrile, acrylamide, N-méthylolacrylamide, vinyl-lactame, N-vinylpyrrolidone, uréidométhacrylate et leurs combinaisons, de préférence acrylonitrile ; - un composé (b3) choisi parmi acide maléique, anhydride maléique, acide itaconique, acide crotonique et leurs combinaisons ; - un composé (b4) choisi parmi hydroxyéthylacrylate, hydroxyéthylméthacrylate, hydroxypropylacrylate, hydroxypropylméthacrylate, hydroxybutylméthacrylate, méthacrylate de caprolactone, acrylate de caprolactone, méthacrylate de polycaprolactone, acrylate de polycaprolactone, méthacrylate de lactame, acrylate de lactame, méthacrylate de polycaprolactame, acrylate de polycaprolactame, styrène, plus préférentiellement styrène ; - un composé (b5) choisi parmi l’acide 2-acrylamido-2-méthylpropane sulfonique, un sel de l’acide 2-acrylamido-2-méthylpropane sulfonique, l’acide éthoxyméthacrylate sulfonique, méthallyl sulfonate de sodium, styrène sulfonate hydroxyéthylacrylate phosphaté, hydroxyéthylméthacrylate phosphaté, hydroxypropylacrylate phosphaté, hydroxypropylméthacrylate phosphaté, hydroxybutylméthacrylate phosphaté ; - un composé (b6) réticulant. Méthode selon la revendication 2 pour laquelle : * le polymère P1 est préparé par une réaction de polymérisation : - de 55 % en poids à 100 % en poids de composé (a1) et de 0 % en poids à 45 % en poids de composé (b) ; ou - de 55 % en poids à 90 % en poids de composé (a1) et de 10 % en poids à 45 % en poids de composé (b) ; ou bien - de 55 % en poids à 80 % en poids de composé (a1) et de 20 % en poids à 45 % en poids de composé (b) ; ou bien - de 55 % en poids à 70 % en poids de composé (a1) et de 30 % en poids à 45 % en poids de composé (b) ; ou pour laquelle : * le polymère P1 a une masse moléculaire Mw, mesurée par CES, allant de 120 000 g/mol à 800 000 g/mol ou de 150 000 g/mol à 800 000 g/mol, de préférence de 200 000 g/mol à 800 000 g/mol ou de 250 000 g/mol à 800 000 g/mol, plus préférentiellement de 120 000 g/mol à 500 000 g/mol ou de 150 000 g/mol à 500 000 g/mol ou bien de 200 000 g/mol à 500 000 g/mol ou de 250 000 g/mol à 500 000 g/mol ; ou * le polymère P1 a une température de transition vitreuse Tg, calculée selon l’équation de Flory-Fox, allant de -10°C à 230°C ou bien de 20°C à 230°C ; ou pour laquelle le polymère P1 est un homopolymère dont la Tg est supérieure à 0°C, de préférence supérieure à 10°C ou bien pour laquelle le polymère P1 est un copolymère dont la Tg est supérieure à 50°C, de préférence supérieure à 100°C ; ou * le polymère P1 est totalement ou partiellement acide ou totalement ou partiellement non-neutralisé, de préférence le polymère P1 est partiellement neutralisé, de préférence au moyen d’au moins un composé choisi parmi LiOH, NaOH, KOH, Zn(OH) 2 , Mg(OH) 2 , Ca(OH) 2 , ZnO, MgO, CaO, dérivés ammonium, ammoniac, ammoniaque, bases aminées, par exemple triéthanolamine, aminométhylpropanol ou 2-amino-2-méthyl-propanol (AMP) et leurs combinaisons, plus préférentiellement LiOH ou Zn(OH) 2 ou ZnO. Méthode selon l’une des revendications 1 à 3 pour laquelle : * l’agent liant Q comprend au moins un polymère P1 et au moins un support liquide, de préférence de l’eau, seule ou combinée à au moins un solvant polaire, par exemple un solvant choisi parmi éthanol, isopropanol et leurs combinaisons ; ou pour laquelle : * l’agent liant Q comprend : - de 5 % en poids à 60 % en poids de polymère P1 et de 40 % en poids à 95 % en poids de support liquide, plus préférentiellement : - de 10 % en poids à 40 % en poids de polymère P1 et de 60 % en poids à 90 % en poids de support liquide. Méthode selon l’une des revendications 1 à 4 pour laquelle : * le composé (a2) est choisi parmi acide acrylique, acide méthacrylique, un sel d’acide acrylique, un sel d’acide méthacrylique et leurs combinaisons, de préférence le composé (a2) est l’acide acrylique ou l’acide méthacrylique ; ou * le polymère P2 est hydrosoluble à un pH supérieur à 4 ou dans laquelle : * le polymère P2 est un homopolymère du composé (a2) ; ou * le polymère P2 est un copolymère de composés (a2) ; ou * le polymère P2 est un copolymère d’au moins un composé (a2) et d’au moins un autre composé (c), de préférence un composé (c) choisi parmi : - un composé (c1) choisi parmi les esters en C 1 -C 12 d’acide méthacrylique, les esters en C 1 -C 12 d’acide acrylique et leurs combinaisons, de préférence les esters en C 1 -C 8 d’acide méthacrylique, les esters en C 1 -C 8 d’acide acrylique et leurs combinaisons, de préférence méthylméthacrylate, éthylméthacrylate, propylméthacrylate, butylméthacrylate, méthylacrylate, éthylacrylate, propylacrylate, butylacrylate, plus préférentiellement, méthylacrylate, éthylacrylate, butylacrylate ; - un composé (c2) choisi parmi acrylonitrile, acrylamide, N-méthylolacrylamide, vinyl-lactame, N-vinylpyrrolidone, uréidométhacrylate et leurs combinaisons, de préférence acrylonitrile ; - un composé (c3) choisi parmi acide maléique, anhydride maléique, acide itaconique, acide crotonique et leurs combinaisons ; - un composé (c4) choisi parmi hydroxyéthylacrylate, hydroxyéthylméthacrylate, hydroxypropylacrylate, hydroxypropylméthacrylate, hydroxybutylméthacrylate, méthacrylate de caprolactone, acrylate de caprolactone, méthacrylate de polycaprolactone, acrylate de polycaprolactone, méthacrylate de lactame, acrylate de lactame, méthacrylate de polycaprolactame, acrylate de polycaprolactame, styrène, plus préférentiellement styrène ; - un composé (c5) choisi parmi l’acide 2-acrylamido-2-méthylpropane sulfonique, un sel de l’acide 2-acrylamido-2-méthylpropane sulfonique, l’acide éthoxyméthacrylate sulfonique, méthallyl sulfonate de sodium, styrène sulfonate, hydroxyéthylacrylate phosphaté, hydroxyéthylméthacrylate phosphaté, hydroxypropylacrylate phosphaté, hydroxypropylméthacrylate phosphaté, hydroxybutylméthacrylate phosphaté ; - un composé (c6) réticulant. Méthode selon la revendication 5 pour laquelle : * le polymère P2 est préparé par une réaction de polymérisation : - de 55 % en poids à 100 % en poids de composé (a2) et de 0 % en poids à 45 % en poids de composé (c) ; ou - de 55 % en poids à 90 % en poids de composé (a2) et de 10 % en poids à 45 % en poids de composé (c) ; ou bien - de 55 % en poids à 80 % en poids de composé (a2) et de 20 % en poids à 45 % en poids de composé (c) ; ou bien - de 55 % en poids à 70 % en poids de composé (a2) et de 30 % en poids à 45 % en poids de composé (c) ; ou pour laquelle : * le polymère P2 a une masse moléculaire Mw, mesurée par CES, allant de 2 000 g/mol à 80 000 g/mol ou de 2 000 g/mol à 50 000 g/mol, de préférence de 2 000 g/mol à 40 000 g/mol ou de 2 000 g/mol à 30 000 g/mol, plus préférentiellement de 2 000 g/mol à 25 000 g/mol ou de 2 000 g/mol à 20 000 g/mol ou bien de 5 000 g/mol à 25 000 g/mol ou de 5 000 g/mol à 20 000 g/mol ; ou * le polymère P2 a une température de transition vitreuse Tg, calculée selon l’équation de Flory-Fox, allant de -10°C à 230°C ou bien de 20°C à 230°C ; ou pour laquelle le polymère P2 est un homopolymère dont la Tg est supérieure à 0°C, de préférence supérieure à 10°C ou bien pour laquelle le polymère P2 est un copolymère dont la Tg est supérieure à 50°C, de préférence supérieure à 100°C ; ou * le polymère P2 est totalement ou partiellement acide ou totalement ou partiellement non-neutralisé, de préférence le polymère P2 est partiellement neutralisé, de préférence au moyen d’au moins un composé choisi parmi LiOH, NaOH, KOH, Zn(OH) 2 , Mg(OH) 2 , Ca(OH) 2 , ZnO, MgO, CaO, dérivés ammonium, ammoniac, ammoniaque, bases aminées, par exemple triéthanolamine, aminométhylpropanol ou 2-amino-2-méthyl-propanol (AMP) et leurs combinaisons, plus préférentiellement LiOH ou Zn(OH) 2 ou ZnO. Méthode selon l’une des revendications 1 à 6 pour laquelle : * l'agent liant R comprend au moins un polymère P2 et au moins un support liquide, de préférence de l’eau, seule ou combinée à au moins un solvant polaire, par exemple un solvant choisi parmi éthanol, isopropanol et leurs combinaisons ; ou pour laquelle : * l'agent liant R comprend : - de 5 % en poids à 60 % en poids de polymère P2 et de 40 % en poids à 95 % en poids de support liquide, plus préférentiellement : - de 10 % en poids à 40 % en poids de polymère P2 et de 60 % en poids à 90 % en poids de support liquide. Méthode selon l’une des revendications 1 à 7 pour laquelle : le matériau E est choisi parmi noir de carbone, noir d’acétylène, noir de Ketjen, fibres de carbone, nanotubes de carbone, nanofibre de carbone, carbone trempé et leurs combinaisons. Méthode selon l’une des revendications 1 à 8 pour laquelle : * l’application des agents liants Q et R et du matériau E est effectuée sur un substrat métallique comprenant au moins un métal choisi parmi aluminium, nickel et leurs combinaisons ; ou comprenant également : * le calandrage du substrat métallique portant la couche primaire ; ou pour laquelle : * l’agent liant Q et le matériau E sont appliqués simultanément et l’agent R est appliqué séparément, de préférence l’agent liant Q et le matériau E sont appliqués simultanément puis l’agent R est ultérieurement appliqué séparément ; ou * l’agent liant Q, l’agent R et le matériau E sont appliqués simultanément ; ou bien * comprenant l’application : - d’une composition QE comprenant l’agent liant Q et le matériau E et d’une composition RE comprenant l’agent liant R et le matériau E, de préférence : - d’une composition QE comprenant l’agent liant Q et le matériau E puis d’une composition RE comprenant l’agent liant R et le matériau E ; ou - d’une composition QE comprenant l’agent liant Q et le matériau E et de l’agent liant R, de préférence : - d’une composition QE comprenant l’agent liant Q et le matériau E puis de l’agent liant R ; ou - d’une composition QRE comprenant l’agent liant Q, l’agent liant R et le matériau E. Composition QRE, de préférence une composition QRE aqueuse, de préparation de couche primaire de cathode, comprenant : * au moins un agent liant Q comprenant au moins un polymère P1 hydrosoluble, de masse moléculaire Mw, mesurée par CES, allant de plus de 100 000 g/mol à 1 000 000 g/mol, préparé par une réaction de polymérisation, en présence d’au moins un composé initiateur, d’au moins un composé (a1) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique et leurs combinaisons, * au moins un agent liant R comprenant au moins un polymère P2 hydrosoluble, de masse moléculaire Mw, mesurée par CES, allant de 2 000 g/mol à strictement moins de 100 000 g/mol, préparé par une réaction de polymérisation, en présence d’au moins un composé initiateur, d’au moins un composé (a2) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique, et leurs combinaisons, et * au moins un matériau E comprenant des particules de carbone. Composition QRE selon la revendication 10 comprenant, en poids sec : - de 0,5 % à 40 % d’agent liant Q, - de 0,5 % à 30 % d’agent liant R, - de 30 % à 99 % de matériau E ; de préférence : - de 0,5 % à 50 % d’agent liant Q, - de 0,5 % à 20 % d’agent liant R, - de 30 % à 99 % de matériau E ; par rapport à la quantité totale en poids sec d’agents liants Q et R et de matériau E. Méthode de préparation d’une cathode comprenant : * l’application sur un substrat métallique comprenant au moins un métal choisi parmi aluminium, nickel et leurs combinaisons, d’une couche primaire obtenue par l’application : - d’au moins un agent liant Q comprenant au moins un polymère P1 hydrosoluble, de masse moléculaire Mw, mesurée par CES, allant de plus de 100 000 g/mol à 1 000 000 g/mol, préparé par une réaction de polymérisation, en présence d’au moins un composé initiateur, d’au moins un composé (a1) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique et leurs combinaisons, - d’au moins un agent liant R comprenant au moins un polymère P2 hydrosoluble, de masse moléculaire Mw, mesurée par CES, allant de 2 000 g/mol à strictement moins de 100 000 g/mol, préparé par une réaction de polymérisation, en présence d’au moins un composé initiateur, d’au moins un composé (a2) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique, et leurs combinaisons, et - d’au moins un matériau E comprenant des particules de carbone ; * le séchage de la couche primaire, puis l’éventuel calandrage du substrat métallique portant la couche primaire, puis * l’application, sur la couche primaire, d’une composition électro-active comprenant au moins un composé électro-actif, au moins un composé liant du composé électro-actif et au moins un solvant organique, * le séchage puis le calandrage du substrat métallique portant la couche primaire et le revêtement électro-actif. Méthode de préparation d’une cathode selon la revendication 12 comprenant la préparation d’une couche primaire de cathode définie selon l’une des revendications 1 à 9. Méthode de préparation d’une cathode selon la revendication 13 pour laquelle : - le substrat métallique est un substrat purement métallique ou un substrat composite comprenant au moins un métal et au moins un support isolant ; ou - le composé électro-actif comprend au moins un métal choisi parmi lithium, fer, nickel, manganèse, cobalt et leurs combinaisons ; ou - le composé électro-actif est sous forme d’un sel métallique, de préférence un sel polymétallique, de préférence le composé électro-actif est choisi parmi LiFePO4 (LFP), Li(Ni,Mn,Co)O2 (NMC) et leurs combinaisons ; ou - le composé liant du composé électro-actif est choisi parmi polyfluorure de vinylidène (PVDF) ; ou - le solvant organique est un solvant polaire aprotique, de préférence choisi parmi pyrrolidone, N-méthyl-pyrrolidone (NMP), carbonates d’alkyle et leurs combinaisons ; ou - la composition électro-active comprend du carbone, de préférence choisi parmi noir de carbone, noir d’acétylène, noir de Ketjen, des fibres de carbone, nanotubes de carbone, nanofibre de carbone, carbone trempé et leurs combinaisons. Cathode comprenant au moins un substrat métallique recouvert d’au moins une couche primaire comprenant un agent liant Q, un agent liant R et au moins un matériau E, obtenue selon la méthode de préparation d’une couche primaire selon l’une des revendications 1 à 9, ou bien préparée au moyen d’une composition QRE selon l’une des revendications 10 ou 11 ou bien encore préparée selon la méthode de préparation selon l’une des revendications 12 ou 13. Méthode d’amélioration de l’adhérence sur un substrat métallique de cathode comprenant au moins un métal choisi parmi aluminium, nickel et leurs combinaisons, d’une composition électro-active comprenant au moins un composé électro-actif, au moins un composé liant du composé électro-actif et au moins un solvant organique, comprenant : * l’application préalable directement sur le substrat métallique puis l’éventuel séchage et l’éventuel calandrage, d’au moins une composition aqueuse de préparation de couche primaire comprenant : - au moins un agent Q liant comprenant au moins un polymère P1 hydrosoluble, de masse moléculaire Mw, mesurée, par CES allant de plus de 100 000 g/mol à 1 000 000 g/mol, préparé par une réaction de polymérisation, en présence d’au moins un composé initiateur, d’au moins un composé (a1) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique et leurs combinaisons, - au moins un agent liant R comprenant au moins un polymère P2 hydrosoluble, de masse moléculaire Mw, mesurée par CES, allant de 2 000 g/mol à strictement moins de 100 000 g/mol, préparé par une réaction de polymérisation, en présence d’au moins un composé initiateur, d’au moins un composé (a2) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique, et leurs combinaisons, et - au moins un matériau E comprenant des particules de carbone, puis * l’application de la composition électro-active, * le séchage puis le calandrage du substrat métallique portant la couche primaire et le revêtement électro-actif.